(57)【特許請求の範囲】
【請求項１】
植物繊維パルプ及び高吸水性繊維材料を主成分とする中間層と、植物繊維パルプを主成分とする保護層とを具えて成り、前記中間層を挟んでその両面に前記保護層を個別に設けることにより、三層積層構造を形成して成るものであり、更に前記中間層の主成分の一つである高吸水性繊維材料は、繊維状カルボキシメチルセルロース塩に対してカチオン性水溶性高分子樹脂を添加することにより、前記繊維状カルボキシメチルセルロース塩の少なくとも一部に高分子電解質錯体を形成したものであることを特徴とする多機能を有する化粧用紙。
【請求項２】
前記中間層の坪量は３〜２０ｇ／ｍ2 であり、なお且つ前記保護層の坪量は３〜１０ｇ／ｍ2 の範囲内に設定されていることを特徴とする請求項１記載の多機能を有する化粧用紙。
【請求項３】
前記中間層と保護層とによる三層積層構造は、個別の抄紙原料の抄き合わせにより形成されることを特徴とする請求項１または２記載の多機能を有する化粧用紙。
【請求項４】
前記保護層には、ポリアミンポリアミドエピクロルヒドリン樹脂が内添または塗工されていることを特徴とする請求項１、２または３記載の多機能を有する化粧用紙。
【請求項５】
前記中間層と保護層とのいずれか一方、または双方には、顔料または染料が内添または塗工されることにより着色が施されていることを特徴とする請求項１、２、３または４記載の多機能を有する化粧用紙。
【請求項６】
前記多機能を有する化粧用紙は、透かし模様の形成加工、クレープ加工またはエンボス加工のいずれか一つ、あるいはこれらの二種の組み合わせ、またはこれらのすべてを施すことにより形成されていることを特徴とする請求項１、２、３、４または５記載の多機能を有する化粧用紙。
【発明の詳細な説明】
【０００１】
【発明の属する技術分野】
本発明は、顔面などの皮膚表面に分泌された皮脂や汗を拭き取るのに利用される吸汗性機能を有した多機能を有する化粧用紙に関するものである。
【０００２】
【発明の背景】
顔の皮膚には皮脂を分泌する皮脂腺が多く存在し、特に額部、鼻の周辺などに集中している。分泌される皮脂量は、性別、年齢、体調、季節等によって異なるが、一般的な２０歳前後の女性の場合、前額部で、２時間当たり１．０ｇ／ｍ2 （夏場）〜０．６ｇ／ｍ2 （冬場）程度と言われている。皮脂はトリグリセライド、ワックスエステル、脂肪酸等で構成されており、皮膚の乾燥を防ぎ柔軟性を保って弾力性を与え、あるいは外からの水分、有害物質の浸入を防ぐなどの役割をしている。
【０００３】
しかし皮脂は、化粧した顔が皮脂によってギラついたり、また化粧ののりが悪くなったりするため、特に化粧をする女性からは嫌われている。化粧用脂取り紙はこのような女性たちに愛用されているものであり、顔にそっと押し当て、軽く拭くことによって皮脂を拭き取ることができ、各種のものが市販されている。
【０００４】
市販の化粧用脂取り紙の多くは有色あるいは白色の坪量１５〜３０ｇ／ｍ2 の薄葉紙であり、繊維原料としては木材パルプのほかにマニラ麻等の非木材パルプ、ポリエチレン等の合成繊維等が使用されている。また紙の吸脂性を高めたり、皮脂の取れ感を高めたり、紙の柔軟性を高めたりする目的で、タルクや炭酸カルシウム等の無機填料を配合したもの、スーパーキャレンダー加工等による高密度化処理が施されているものなどがある。
【０００５】
一方、実公昭５０−４４７１２号、実開平５−１８３９２号、特開平５−３３７００９号などでは、シリカ、タルク、炭酸カルシウム等の無機填料を内添あるいは表面塗工により紙に添加することにより吸脂性や拭き取り効果の高い化粧用脂取り紙が得られるとしている。また特公昭５６−８６０６号、実公平３−１９８３４号、実公平４−４５５９１号、特開平２−２９２２２号などでは、吸脂性、拭き取り効果、シートの柔軟性などを高めるためにポリオレフィン等の合成パルプ、合成繊維の配合が効果があるとしている。更に特開平６−３１９６６４号では、植物繊維に合成パルプを配合し、無機填料を５〜５０部内添して得られた紙を緊度０．７ｇ／ｃｍ3 以上にすることを述べている。
【０００６】
このように現在知られている化粧用脂取り紙は、主に吸脂性、皮脂の取れ感、シートの柔軟性などについて改良が加えられているのみであり、新しい機能を付与した例は少なく、化粧用殺菌剤を含ませた化粧用脂取り紙が実公平３−１９８３４号に開示されている程度である。次にこのような従来の技術の抱える問題点、すなわち本発明が解決しようとする課題について説明する。
顔面には皮脂腺だけでなく汗腺も多く存在しており、皮脂と同時に汗も分泌されている。汗は皮脂と異なり絶えず分泌され、平常時の分泌量は比較的少なく、ガス体となって揮散してしまう程度であるが、分泌量が多くなると皮膚表面で滴状となり、目で見えるようになる。また汗は皮脂腺から分泌された皮脂と混ざり、皮脂が皮膚表面に広がるのを助け、促進する役割をしている。
【０００７】
このような顔面の汗も、特に化粧をする女性にとっては不快であるため、化粧用脂取り紙で皮脂を拭き取る際、汗も同時に吸収できる機能が望まれている。しかしこのような吸汗機能を積極的に付与した化粧用脂取り紙は、従来の市販品にも、また上記公知文献にも見当たらない。
【０００８】
一方、従来の化粧用脂取り紙では、吸脂性や皮脂の取れ感やシートの柔軟性を高めるためには、スーパーキャレンダー加工等による高密度化処理、疎水性を有するポリエチレン合成繊維等の配合、タルク等の無機填料の表面塗工などが効果的であるとされている。しかし汗の成分は、水：９９％、塩分：０．２〜０．５％、乳酸：０．１％、その他：尿素等、というように大部分が水である。そのためこのような対策はシート中の空隙の減少、シートの親水性の低下、シート表面の緻密化を招き、吸汗性付与という立場から見ると、むしろ逆の対策となっており、この点において早急の解決が望まれていた。
【０００９】
【解決を試みた技術的事項】
本発明はこのような背景を充分に認識し、案出されたものであって、上記課題の解決を図るべく、吸脂性材料に吸水性材料を付加する構成とするとともに、これらを積層する構造とすることで、本来の機能である吸脂性に新たな機能である吸汗性を付与するようにした新規な多機能を有する化粧用紙を提案するものである。
【００１０】
【課題を解決するための手段】
すなわち請求項１記載の多機能を有する化粧用紙は、植物繊維パルプ及び高吸水性繊維材料を主成分とする中間層と、植物繊維パルプを主成分とする保護層とを具えて成り、前記中間層を挟んでその両面に前記保護層を個別に設けることにより、三層積層構造を形成して成るものであり、更に前記中間層の主成分の一つである高吸水性繊維材料は、繊維状カルボキシメチルセルロース塩に対してカチオン性水溶性高分子樹脂を添加することにより、前記繊維状カルボキシメチルセルロース塩の少なくとも一部に高分子電解質錯体を形成したものであることを特徴として成るものである。
これにより高吸水性繊維材料の存在により、中間層において高い吸汗作用が発揮されるほか、この中間層の両面に設けられた保護層の存在により使用に耐え得る機械的強度を付与され、更に吸脂性及び皮脂の取れ感も向上する。
更に高吸水性繊維材料は、繊維状カルボキシメチルセルロース塩に対してカチオン性水溶性高分子樹脂を添加することにより、前記繊維状カルボキシメチルセルロース塩の少なくとも一部に高分子電解質錯体を形成したものであるため、吸水後も膨潤体として形状を維持でき、それ自体が溶出したり、ホケたりすることもない。なおここで「ホケ」とは、繊維が毛羽立ちまたは脱落することを意味する。
【００１１】
また請求項２記載の多機能を有する化粧用紙は、前記要件に加え、前記中間層の坪量は３〜２０ｇ／ｍ2 であり、なお且つ前記保護層の坪量は３〜１０ｇ／ｍ2 の範囲内に設定されていることを特徴として成るものである。
これにより中間層にあっては、均一なシート形成が可能な適度な厚さとなり、吸汗性及び柔軟性も良好となる。一方、保護層にあっては、均一なシート形成が可能な適度な厚さとなり、機械的強度、通汗性及び柔軟性も良好となる。
【００１２】
更にまた請求項３記載の多機能を有する化粧用紙は、前記要件に加え、前記中間層と保護層とによる三層積層構造は、個別の抄紙原料の抄き合わせにより形成されることを特徴として成るものである。
これにより中間層と、その両面に積層される保護層との結合が強固となるほか、保護層から中間層への汗の流入も何ら阻害されることなく円滑に行われる。
【００１３】
更にまた請求項４記載の多機能を有する化粧用紙は、前記要件に加え、前記保護層には、ポリアミンポリアミドエピクロルヒドリン樹脂が内添または塗工されていることを特徴として成るものである。
これにより湿潤紙力が向上し、上記中間層及び保護層の有する作用が余すことなく発揮される。
【００１４】
更にまた請求項５記載の多機能を有する化粧用紙は、前記要件に加え、前記中間層と保護層とのいずれか一方、または双方には、顔料または染料が内添または塗工されることにより着色が施されていることを特徴として成るものである。
これにより上記中間層及び保護層の有する機能的作用に加え、皮脂や汗の吸収により、吸収部と非吸収部との間にコントラストが生じ、皮脂や汗の取れ感が視覚的に明確に認識できるようになり、このコントラストにより皮脂や汗が取れた満足感を与えるとともに、意匠性の付与といった新たな作用が付加される。
【００１５】
更にまた請求項６記載の多機能を有する化粧用紙は、前記要件に加え、透かし模様の形成加工、クレープ加工またはエンボス加工のいずれか一つ、あるいはこれらの二種の組み合わせ、またはこれらのすべてを施すことにより形成されていることを特徴として成るものである。
これにより上記中間層及び保護層の有する機能的作用に加え、多機能を有する化粧用紙全体の柔軟性の向上及び意匠性の付与といった新たな作用が付加される。
そしてこれら各請求項記載の発明の構成を手段として、前記課題の解決が図られるものである。
【００１６】
【発明の実施の形態】
以下必要に応じて図面を使用し、本発明の多機能を有する化粧用紙について具体的に説明する。なお以下の説明にあたっては、まず図１に示す模式図を使用して本発明の多機能を有する化粧用紙の基本的構成について説明し、次いで当該構成を具現化した五つの実施例並びにこれらの実施例の効果を確認するために設けた六つの比較例について表１を参照しながらその構成並びに比較結果に言及する。
【００１７】
図１において、符号１に示すものが本発明の多機能を有する化粧用紙であって、皮膚表面Ｈ上に分泌した皮脂Ｏ及び汗Ｗを拭き取るために使用されるものであって、以下のような構成を有する。すなわちこのものは植物繊維パルプと高吸水性繊維材料とを主成分とする中間層２と、植物繊維パルプを主成分とする保護層３とを基本的に具えて成る。そして保護層３は中間層２を挟んでその両面に個別に設けられるものであって、全体として三層積層構造を形成している。
【００１８】
そして本実施の形態では、個別の抄紙原料を用い、これらを抄き合わせることにより前記三層積層構造を形成したものを開示する。もちろんこのような抄き合わせのほか、プレス機等を使用した圧着や通水性接着剤等を使用しての接着等、適宜の他の積層手段を採用することも可能である。
【００１９】
以下上記中間層２の主成分である植物繊維パルプ及び高吸水性繊維材料、保護層３の主成分である植物繊維パルプについて詳細に説明する。まず保護層３の主成分である植物繊維パルプについて説明する。このものとしては、木材パルプ、マニラ麻パルプ、ケナフパルプなどの植物繊維パルプが適用でき、これらの一つを単独、あるいはこれらの幾つかを混合して使用する。なお所望の吸汗性が得られる範囲内でポリエチレン、ポリエステル、アクリル、レーヨンなどの合成繊維、半合成繊維（複合繊維も含む）を配合することも可能であるし、この他タルク、炭酸カルシウムなどの無機填料、ナイロン微粉体、中空ポリマー粉体などの有機粉体、ポリアミンポリアミドエピクロルヒドリン樹脂、尿素−メラミン樹脂などの湿潤紙力向上剤、カチオン澱粉、ポリアクリル酸ソーダなどの乾燥紙力向上剤、グリセリン、ポリエチレングリコールなどの柔軟剤、保湿剤等を内添あるいは塗工方式によって付与したり、染料、顔料等により染色することも可能である。なお上記保護層３は中間層２を挟んでその両面に設けられ、これら二層の成分は上記範囲内であれば同一の構成とすることも可能であるし、異なる構成とすることも可能である。また着色についても、二層が同一でも、異なっても構わない。更に一方のみを着色、他方を無着色とすることも可能であるし、二層に着色を施す場合にあっても、一方を濃色、他方を淡色としたり、二層の各々の色相、明度、彩度の一部ないしはすべてを異ならせてもよく、これらの構成を適宜組み合わせることも可能である。因みにこのような構成をとった場合には、多機能を有する化粧用紙１の意匠性の格段の向上が期待できる。
【００２０】
そしてこのような成分により構成される保護層３は中間層２における高吸水性繊維材料がホケて皮膚表面Ｈに転移することを防ぐ保護機能、中間層２への通水機能を有するほか、それ自体が吸脂層、吸汗層としても機能する。各保護層３の坪量は３〜１０ｇ／ｍ2 が良く、好ましくは４〜６ｇ／ｍ2 に設定する。因みに３ｇ／ｍ2 未満では層が薄過ぎ、均一なシート形成は難しく、また強度が弱過ぎるため保護層３としては適さず、一方、１０ｇ／ｍ2 を超える場合は強度的には充分であるが、通水性、シートの柔軟性の点から好ましくはない。
【００２１】
次に中間層２の主成分である植物繊維パルプ及び高吸水性繊維材料について説明する。このうち高吸水性繊維材料としては繊維状カルボキシメチルセルロース塩（以下必要に応じて「繊維状ＣＭＣ塩」と略称を用いる）に対してカチオン性水溶性高分子樹脂を添加することにより、前記繊維状ＣＭＣ塩の少なくとも一部に高分子電解質錯体を形成したものを使用する。ここで「ＣＭＣ塩」とは、リチウム塩、ナトリウム塩、カリウム塩、カルシウム塩、マグネシウム塩、アンモニウム塩、あるいはメチルアミン、エタノールアミン等のアミン塩を意味する。
【００２２】
前記高分子電解質錯体の形成にあたり、使用されるカチオン性水溶性高分子樹脂としては、アイオネンポリマー、ポリエチレンイミン、ポリアミン樹脂、ポリアミンポリアミド樹脂等が使用でき、そのカチオン当量としては０．１〜２０ミリ当量／ｇのものが望ましい。繊維状ＣＭＣ塩のエーテル化度としては０．１〜１．０が望ましく、それに対するカチオン性水溶性高分子樹脂の添加量としては繊維状ＣＭＣ塩のアニオン当量の０．１〜１００％のカチオン当量になるように添加するのが望ましい。
【００２３】
中間層２には、上述のような、その一部に高分子電解質錯体が形成された繊維状ＣＭＣ塩のほかに、中間層２の補強を目的に木材パルプ、マニラ麻パルプなどの植物繊維パルプが単独あるいは混合し配合される。中間層２における、その一部に高分子電解質錯体が形成された繊維状ＣＭＣ塩の存在割合は１０〜８０％が良く、好ましくは２０〜５０％が良い。因みにその一部に高分子電解質錯体が形成された繊維状ＣＭＣ塩の存在割合が１０％未満の場合は、充分な吸水機能が得られず、また８０％を超えると吸水膨潤後の中間層２の強度が弱過ぎるため好ましくない。なお中間層２にはこの他に所望の吸汗性が得られる範囲内でポリエチレン、ポリエステル、アクリル、レーヨンなどの合成繊維、半合成繊維（複合繊維も含む）を配合することも可能であるし、この他、タルク、炭酸カルシウムなどの無機填料、ナイロン微粉体、中空ポリマー粉体などの有機粉体、カチオン澱粉、ポリアクリル酸ソーダなどの乾燥紙力向上剤、グリセリン、ポリエチレングリコールなどの柔軟剤、保湿剤等を内添あるいは塗工によって付与したり、染料、顔料等により染色することも可能である。
【００２４】
そしてこのような成分により構成される中間層２は高吸水性繊維材料の存在により高い吸汗機能を有するほか、植物繊維パルプの存在により前記保護層３と同様の吸脂機能、吸水機能も発揮される。また中間層２の坪量としては、３〜２０ｇ／ｍ2 が良く、好ましくは５〜１５ｇ／ｍ2 に設定する。因みに３ｇ／ｍ2 未満では層が薄過ぎ、均一なシート形成が難しく、また吸水性も低くなり吸汗層としては適さない。一方、２０ｇ／ｍ2 を超える場合は吸水性は充分であるが、シートの柔軟性の点から好ましくはない。
【００２５】
そして本発明の多機能を有する化粧用紙１はこのような中間層２に対して、中間層２を挟んでその両面に保護層３を個別に設けることにより、三層積層構造を形成して成る。一例としてこれら各層は三層抄き合わせ抄紙機により形成されるものであって、積層後において中間層２または保護層３のいずれか一方または双方に顔料または染料を内添または塗工して着色を施すようにすることも可能である。また例えば抄紙工程において透かし模様の形成加工を施すことも可能である。すなわち本発明の多機能を有する化粧用紙１は三層積層構造を形成して成るため、一例として中間層２に部分的に凹部や孔を形成しておき、このような中間層２に対して保護層３を積層して、これにより透かし模様を表出するようにすることも可能である。因みにこのような透かし模様の形成加工を施した場合には、趣を異にする特異な意匠性を本発明の多機能を有する化粧用紙１に付与することが可能となる。更に必要に応じて例えば抄紙後において、所望の吸水性を損なわない範囲内でスーパーキャレンダー加工等の高密度化処理を行うことも可能であるし、クレープ加工やエンボス加工等を行い、柔軟性または別途の意匠性を付与するようにすることも可能である。
【００２６】
【実施例】
次にこのようにして成る本発明の多機能を有する化粧用紙１の五つの具体的実施例を六つの比較例と対比して説明する。
表１に本発明に係る実施例を五つ挙げ、実施例１〜５として示した。また比較例を六つ挙げ、比較例１〜６として示し対比した。なお本実施例で使用した評価方法を下記に示した。また以下の評価確認の実験はすべて２０℃、６５％ＲＨの環境下で実施した。
【００２７】
【表１】
0003711477.tif 000002
【００２８】
〔Ｉ〕
（１）吸脂性評価方法
疑似皮脂として、ひまし油／ベンジルアルコール＝８０／２０の混合油液を用い、疑似皮脂の紙サンプルへの転移は印刷適性試験機「ＲＩテスター」（明製作所製）を用いて行った。すなわち疑似皮脂０．５ｍｌをＲＩテスターの印刷ロール上に取り、２分間練って印刷ロール上に均一に油膜を形成させた後、印刷をする要領でサンプル上に疑似皮脂を転移させた。
ａ．吸脂量
疑似皮脂転移前後のサンプルの重量差をもって吸脂量とした（下記数１参照）。
【００２９】
【数１】
吸脂量（ｇ／ｍ2 ）＝疑似皮脂転移後のサンプル重量（ｇ／ｍ2 ）−疑似皮脂転移前のサンプル重量（ｇ／ｍ2 ）
【００３０】
ｂ．皮脂の取れ感
皮脂の取れ感の評価は疑似皮脂転移前後のサンプルの色差を測色計「ＳＭカラーコンピューターＳＭ−４−ＣＨ」（スガ試験機製）で測定することによって行った。すなわち裏当てに白色板を用いて疑似皮脂転写前後のサンプルの色差ΔＥW を五枚重ねで測定し、また裏当てを黒色板に替えて同様に色差ΔＥB を測定し、両者の色差の和をもって皮脂の取れ感とした（下記数２参照）。
【００３１】
【数２】
皮脂の取れ感ΔＥ＝ΔＥW ＋ΔＥB
備考：ΔＥが大きいほど皮脂の取れ感が高いことを意味する。
【００３２】
（２）吸水性評価方法
多機能を有する化粧用紙の吸汗性性能については、水を疑似汗として、ＪＩＳ  Ｐ−８１４１「紙のクレム法による吸水度試験方法」に準拠して１分後の吸水度（ｍｍ）を測定することにより評価した。なおこの評価では数値が高いほど吸水性が良いことを意味する。
【００３３】
（３）繊維のホケやすさ
５ｃｍ×５ｃｍの大きさに裁断した各サンプルについて、実際に顔（前額部）に当てて使用し、使用後のサンプル表面の繊維のホケ具合を目視で観察した。なお、ホケやすさの評価方法としては、○＝全くホケない、△＝ややホケる、×＝ホケるという三種の判定基準を設け、これによりホケやすさを評価した。
【００３４】
〔II〕
（１）比較例１〜３
三種類の市販の脂取り紙の吸脂性及び吸水性を評価した。なお比較例１は市販品Ａと、比較例２は市販品Ｂと、比較例３は市販品Ｃとそれぞれ対応する。また構成材料を分析した結果、市販品Ａ（茶色）はマニラ麻、市販品Ｂ（ピンク）はポリエチレン繊維とマニラ麻、市販品Ｃ（ピンク）は木材パルプとマニラ麻とタルクとから成っていた。市販品の吸脂量は２．１〜２．５ｇ／ｍ2 、ΔＥは１０．４〜２４．０程度であった。吸水性は２〜３ｍｍと低い値であった。
【００３５】
（２）比較例４
叩解度５００ｍｌＣＳＦまで別々に叩解した広葉樹パルプとマニラ麻パルプを５０：５０の配合で混合し、湿潤紙力向上剤としてポリアミンポリアミドエピクロルヒドリン樹脂（日本ＰＭＣ株式会社製ＷＳ−５７０）を対パルプ１．５％添加して、坪量２０ｇ／ｍ2 のシートを作製した。色は、顔料を使用して青色とし、また後加工でスーパーキャレンダー処理を行い、シート密度を０．７ｇ／ｃｍ3 前後にした。このものの吸脂量は２．２ｇ／ｍ2 、ΔＥは１９．８、吸水性は３ｍｍであった。
【００３６】
（３）比較例５
マニラ麻パルプ（叩解度４２０ｍｌＣＳＦ）と繊維状ＣＭＣのナトリウム塩（ニチリン化学株式会社製、エーテル化度０．４３）を８０：２０の配合で混合し、更に繊維状ＣＭＣのナトリウム塩と高分子電解質錯体を形成させるためにポリアミン樹脂（住友化学工業株式会社製、スミレーズレジンＦＲ−２Ｐ）を繊維状ＣＭＣのナトリウム塩に対して５％添加して、坪量２０ｇ／ｍ2 のシートを作製した。その他の条件は比較例４と同様である。このものは吸脂性、皮脂の取れ感は比較例１〜３の市販品並みであった。また吸水性は１４ｍｍと高い値を示したものの繊維がホケやすかった。
【００３７】
（４）比較例６
比較例５の原料に、比較例４と同様のポリアミンポリアミドエピクロルヒドリン樹脂を対原料２％添加して坪量２０ｇ／ｍ2 のシートを作製した。その他の条件は比較例５と同様である。
ポリアミンポリアミドエピクロルヒドリン樹脂の添加により吸水度が低下し、また繊維のホケやすさは若干改良された程度であった。
【００３８】
〔III 〕
（１）実施例１
中間層２用として、叩解度５５０ｍｌＣＳＦの広葉樹パルプに繊維状ＣＭＣのナトリウム塩を８０：２０の割合で配合し、更に繊維状ＣＭＣのナトリウム塩に高分子電解質錯体を形成させるために比較例５と同様のポリアミン樹脂を繊維状ＣＭＣのナトリウム塩に対して５％添加した原料を準備した。また保護層３用として、叩解度４２０ｍｌＣＳＦのマニラ麻パルプに比較例４で使用したポリアミンポリアミドエピクロルヒドリン樹脂を対パルプ２％添加した原料を準備した。これらの原料を用いて保護層３の坪量５ｇ／ｍ2 、中間層２の坪量１０ｇ／ｍ2 、保護層３の坪量５ｇ／ｍ2 の合計坪量２０ｇ／ｍ2 の三層抄きシートを作製した。色は顔料を使用して各層とも青色とし、またスーパーキャレンダー処理によりシート密度を０．７ｇ／ｃｍ3 前後とした。このものの吸脂量、皮脂の取れ感は一層抄きの比較例５〜６よりも高い値を示した。一方、三層抄きにより吸水度は１４ｍｍと高い値を維持したまま、繊維のホケやすさは問題ないレベルまで改良された。
【００３９】
（２）実施例２〜３
中間層２の広葉樹パルプと繊維状ＣＭＣのナトリウム塩の配合比率を６０：４０（実施例２）及び５０：５０（実施例３）と変化させ、その他の条件は実施例１と同様にしてシートを作製した。その結果、吸脂性、吸水性ともに実施例１と同様の結果であった。
【００４０】
（３）実施例４〜５
実施例４〜５では、中間層２を実施例２の広葉樹パルプをマニラ麻パルプ（叩解度４２０ｍｌＣＳＦ）に変更し、その他は同じとした。保護層３は、実施例４では針葉樹パルプ：広葉樹パルプ＝２５：７５（混合叩解、叩解度５５０ｍｌＣＳＦ）とし、実施例５ではマニラ麻パルプ（叩解度４２０ｍｌＣＳＦ）とした。その他の条件は実施例１と同様にしてシートを作製した。この場合でも実施例１〜３と同様の結果が得られた。
【００４１】
（４）実施例６
更に本発明の多機能を有する化粧用紙１の他の実施例として以下のような実施例を採用することも可能である。すなわち前記実施例１において、中間層２を形成する際に孔径５〜１０ｍｍの円形状の孔を中間層２に多数形成しておき、この中間層２を用いて実施例１と同様に三層抄きシートを作製した。これにより透かし模様を有する多機能を有する化粧用紙１が得られ、多機能を有する化粧用紙１には水玉模様の外観を呈した趣を異にする特異な意匠性が付与された。
【００４２】
【発明の効果】
本発明の多機能を有する化粧用紙１は、従来品並みの吸脂性や皮脂の取れ感を有していると同時に、吸水性に優れ、高い吸汗機能を有している。そのため本発明の多機能を有する化粧用紙１の使用により、従来品では不充分であった特に汗ばみやすい梅雨から夏場における使用でも、皮脂Ｏと同時に汗Ｗも皮膚表面Ｈから充分に拭き取ることができ、今までにないクレンジング感が期待できる。
【図面の簡単な説明】
【図１】  本発明の多機能を有する化粧用紙を模式的に示す骨格的縦断側面図である。
【符号の説明】
１  多機能を有する化粧用紙
２  中間層
３  保護層
Ｈ  皮膚表面
Ｏ  皮脂
Ｗ  汗
【図１】
0003711477.tif 000003